(57)【特許請求の範囲】
【請求項１】
シリコン微粒子と、
ナノカーボン粉末と、
カルシウム粉末と、
を含有し、
前記カルシウム粉末は、ホタテ貝の貝殻又は卵殻に由来する水酸化カルシウムを含有することを特徴とする塗料組成物。
【請求項２】
前記シリコン微粒子は、純度９０％以上のケイ素からなるテラヘルツ鉱石の粉末であることを特徴とする請求項１に記載の塗料組成物。
【請求項３】
前記ナノカーボン粉末は、カーボンナノチューブ、グラフェン、フラーレンを含む群からから選択される少なくとも１種以上を含有することを特徴とする請求項１又は２に記載の塗料組成物。
【請求項４】
請求項１乃至３のいずれか一項に記載の塗料組成物を基材に塗布することを特徴とする保温方法。
【請求項５】
請求項１乃至３のいずれか一項に記載の塗料組成物を基材に塗布することを特徴とするエネルギー消費抑制方法。
【請求項６】
基材と、
該基材の上に塗布された機能性層と、を備え、
該機能性層は、シリコン微粒子と、ナノカーボン粉末と、カルシウム粉末とを含有し、
前記カルシウム粉末は、ホタテ貝の貝殻又は卵殻に由来する水酸化カルシウムを含有することを特徴とする建築資材。
【請求項７】
請求項６に記載の建築資材を備えることを特徴とする建物。
【発明の詳細な説明】
【技術分野】
【０００１】
本発明は、塗料組成物、保温方法、エネルギー消費抑制方法、建築資材及び建物に係り、特に、シリコン微粒子の優れた保温性能を利用した塗料組成物、保温方法、エネルギー消費抑制方法、建築資材及び建物に関する。
【背景技術】
【０００２】
住宅等における壁や天井は、下地に壁紙が貼着され、壁紙の色や模様により室内の装飾が行われる。壁紙は、その色や模様により、室内の装飾を行うことで住環境を良くするものである。壁紙の模様によって、視覚に訴求する住環境を向上させることは可能であるが、室内における住環境を良くするためには、室内における湿度の調節、消臭、殺菌等が必要である。
【０００３】
例えば、特許文献１には、脱臭性、防汚性能に優れた機能性壁紙、具体的には、紫外線を利用し、室内の臭気原因物質あるいは汚染原因物質を分解し、抗菌性能や防臭、防汚性能に優れる機能性壁紙に関し、光触媒及びバインダ成分を含む塗膜を備え、該塗膜中における光触媒の濃度が壁紙基材に接する面から露出面に向かって高くなることが記載されている。
【０００４】
また、エネルギー効率の観点や環境問題の観点から、室内における冷暖房の効率を向上させることは非常に重要である。夏季には、冷房により効率よく部屋を冷却し、冬季には、暖房により効率よく室内を暖めることが望まれている。
【先行技術文献】
【特許文献】
【０００５】
【特許文献１】特開２００４−２７７９０２号公報
【発明の概要】
【発明が解決しようとする課題】
【０００６】
しかしながら、特許文献１の壁紙では、熱伝導性や保温性については、検討されておらず、保温性能が高いとは言えなかった。
【０００７】
本発明は、上記の課題に鑑みてなされたものであり、本発明の目的は、冷暖房の効率を向上させることが可能な保温性能を備える塗料組成物、建築資材及び建物を提供することにある。
また、本発明の他の目的は、冷暖房の効率を向上させることが可能な保温性能を備える塗料組成物利用した保温方法、エネルギー消費抑制方法を提供することにある。
【課題を解決するための手段】
【０００８】
前記課題は、本発明に係る塗料組成物によれば、シリコン微粒子と、ナノカーボン粉末と、カルシウム粉末と、含有し、前記カルシウム粉末は、ホタテ貝の貝殻又は卵殻に由来する水酸化カルシウムを含有すること、により解決される。
【０００９】
上記のように構成された本発明の塗料組成物では、シリコン微粒子及びナノカーボン粉末の良好な熱伝導性によって冷暖房の効率を向上させることが可能である。また、ナノカーボン粉末を添加すると発火性が高くなるが、ホタテ貝の貝殻又は卵殻に由来する水酸化カルシウムを含有するカルシウム粉末を含有していることで発火性が抑えられている。
また、上記の構成では、発火性を抑えることに加えて、抗菌効果が高いホタテ貝の貝殻又は卵殻を用いることで優れた抗菌性能が発揮されるとともに、天然由来の材料に由来するため室内の建築資材として安全であり、安心して用いることができる。
【００１０】
また、上記の構成において、前記シリコン微粒子は、純度９０％以上のケイ素からなるテラヘルツ鉱石の粉末であるとよい。
上記の構成では、良好な熱伝導性を有するテラヘルツ鉱石を用いることで、冷房の冷気や暖房の暖気が迅速に壁紙を介して室内に広がるため、冷暖房の効率が大幅に向上する。
【００１１】
また、上記の構成において、前記ナノカーボン粉末は、カーボンナノチューブ、グラフェン、フラーレンを含む群からから選択される少なくとも１種以上を含有するとよい。
上記の構成では、シリコン微粒子と組み合わされることで熱伝導性がより一層良好なものとなる。
【００１３】
また、前記課題は、本発明に係る保温方法によれば、上記の塗料組成物を基材に塗布することにより解決される。
上記の構成では、冷暖房の効率を向上させるとともに住居の室内や冷凍庫内の温度を一定に保つことが可能となる。
【００１４】
また、前記課題は、本発明に係るエネルギー消費抑制方法によれば、上記の塗料組成物を基材に塗布することにより解決される。
上記の構成では、冷暖房の効率を向上させることで必要なエネルギーの消費を抑制することが可能となる。
【００１５】
また、前記課題は、本発明にかかる建築資材によれば、基材と、該基材の上に塗布された機能性層と、を備え、該機能性層は、シリコン微粒子と、ナノカーボン粉末と、カルシウム粉末とを含有し、前記カルシウム粉末は、ホタテ貝の貝殻又は卵殻に由来する水酸化カルシウムを含有することにより解決される。
また、前記課題は、本発明にかかる建物によれば、上記の建築資材を備えることにより解決される。
上記のように構成された本発明の建築資材及び建物では、シリコン微粒子及びナノカーボン粉末の良好な熱伝導性によって冷暖房の効率を向上させることが可能であり、かつ、ホタテ貝の貝殻又は卵殻に由来する水酸化カルシウムを含有するカルシウム粉末を含有していることで発火性が抑えられている。
また、上記の構成では、発火性を抑えることに加えて、抗菌効果が高いホタテ貝の貝殻又は卵殻を用いることで優れた抗菌性能が発揮されるとともに、天然由来の材料に由来するため室内の建築資材として安全であり、安心して用いることができる。
【発明の効果】
【００１６】
本発明の塗料組成物、建築資材及び建物では、シリコン微粒子及びナノカーボン粉末の良好な熱伝導性によって冷暖房の効率を向上させることが可能であり、かつ、カルシウム粉末を含有していることで発火性が抑えられている。
また、本発明に係る保温方法によれば、冷暖房の効率を向上させるとともに温度を一定に保つことが可能となる。
また、本発明に係るエネルギー消費抑制方法によれば、冷暖房の効率を向上させることで必要なエネルギーの消費を抑制することが可能となる。
以上のように、本発明によれば、電力使用量を抑え、ＣＯ２排出量を抑制することになるため、地球温暖化の対策に大きく寄与することが可能となる。
【図面の簡単な説明】
【００１７】
【図１】本発明に係る塗料組成物が塗布された壁の外観図である。
【図２】本発明に係る壁の模式的断面図である。
【図３】試験２で検討を行った、本発明に係る塗料組成物による暖房効率の測定結果を示す図である（グラフの縦軸は消費電力を示し、横軸は時間を示す）。
【発明を実施するための形態】
【００１８】
以下、本発明に係る、塗料組成物、保温方法、エネルギー消費抑制方法、建築資材及び建物に関する実施形態（以下、「本実施形態」）について、図面を参照しながら説明する。図１は、本発明に係る塗料組成物が塗布された壁の外観図であり、図２は、本発明に係る壁の模式的断面図であり、図３は、本発明に係る塗料組成物による暖房効率の測定結果を示す図である。
【００１９】
＜塗料組成物＞
本実施形態に係る塗料組成物は、シリコン微粒子と、ナノカーボン粉末と、カルシウム粉末と、含有する保温性の塗料である。以下、各成分について、説明をする。
【００２０】
（シリコン微粒子）
塗料組成物が含有するシリコン微粒子は、純度９０％以上のケイ素からなるテラヘルツ鉱石の粉末であることが好ましい。
【００２１】
テラヘルツ鉱石とは、純度の高いケイ素（Ｓｉ）である単結晶シリコンからなり、光波と電波の中間の領域に位置し、周波数が１ＴＨｚ（テラヘルツ）前後、具体的には、周波数が０．３〜１０ＴＨｚ（波長に換算して１０００〜３０μｍ）の電磁波であるテラヘルツ波を放出する人工鉱石である。
【００２２】
テラヘルツ鉱石の粉体は良好な熱伝導性を有しており、ライターの火を近づけた後、直接手で触れても熱を感じることはない。また、テラヘルツ鉱石の粉体の上に氷を乗せると瞬時に溶解する。
【００２３】
テラヘルツ鉱石の粉体は、単結晶シリコンのインゴット又は単結晶シリコンウエハを粉砕して粒状化することによって得られる。単結晶シリコンのインゴットは、例えば、高純度の多結晶シリコンを溶融させた後、従来公知の単結晶育成法を用いて製造することができる。また、単結晶シリコンウエハは、単結晶シリコンのインゴットをダイヤモンドブレードなどによってスライスすることによって得ることができる。
【００２４】
このようにして得られた単結晶シリコンのインゴット又はウエハを粒状化することで、テラヘルツ鉱石の粉体が製造される。例えば、ジェットミルを用いて単結晶シリコンのインゴット又はウエハを粉砕することで、微細なテラヘルツ鉱石の粉体を得ることができる。放熱塗料に用いられるテラヘルツ鉱石の粉体の粒径は特に限定はされないが、液状の塗料中に均一に粒子を分散させるために、例えば、１００ｎｍから１．５μｍの範囲内であることが好ましく、平均粒径０．１〜５００μｍ、好ましくは０．５〜１００μｍ、より好ましくは０．５〜４０μｍ、最も好ましくは０．５〜１０μｍの微粉末とする。また、テラヘルツ鉱石の粉体の粒径は、比較的均一であることが好ましい。これにより、テラヘルツ鉱石の粉体を基材の上に塗布して塗膜を形成した際に、塗膜における保温性能のムラを減らすことができる。
【００２５】
また、テラヘルツ鉱石から放射されるテラヘルツ波による分子を分解する力は、身体の中を流れる血流に作用する。テラヘルツ波は遠赤外線より波長が長く、身体の深部へ浸透していくため、より効果的に血流に作用する。
【００２６】
（ナノカーボン粉末）
本実施形態に係る塗料組成物は、ナノカーボン粉末を含有する。ここで、ナノカーボンとは、ナノサイズの炭素材料であり、例えば、カーボンナノチューブ（単層・二層・多層タイプ、カップスタック型）、カーボンナノファイバー、カーボンナノホーン、グラフェン、フラーレン等を挙げることができる。
【００２７】
塗料組成物が含有するナノカーボン粉末は、カーボンナノチューブ、グラフェン、フラーレンを含む群からから選択される少なくとも１種以上であることが好ましい。なお、ナノカーボンとして使用可能なカーボンナノチューブは、シングルウォールカーボンナノチューブ（ＳＷＣＮＴ）であっても、二層以上のマルチウォールカーボンナノチューブ（ＭＷＣＮＴ）であってもよい。
【００２８】
（カルシウム粉末）
塗料組成物が含有するカルシウム粉末は、貝殻又は卵殻を高温焼成して得られる水酸化カルシウムであることが好ましい。水酸化カルシウムは、当業者に既知の方法により、例えば炭酸カルシウムを焼成して酸化カルシウムとした後、水和させることにより得られる。
【００２９】
水酸化カルシウムとして、貝殻のなかでも特にホタテ貝（Ｓｃａｌｌｏｐ）の貝殻に由来するものを用いると好適である。ホタテ貝の貝殻を、特殊高温焼成分解炉にて焼成し、焼成工程で水分を加えることにより、強アルカリ性（ｐＨ１２．８〜１３．２）で抗菌力のある貝殻焼成カルシウム（水酸化カルシウム）となる。
【００３０】
炭酸カルシウム源としては、動物性由来のカルシウムを使用することができ、例えばホタテ貝殻、アワビ貝殻、サザエ貝殻、ホッキ貝殻、ウニ貝殻の天然か養殖の貝類又は珊瑚殻等を原料に使用することができる。これらのうち、貝殻組成が均一である点及び供給量が多いなどの点から、ホタテ貝殻を使用することが好ましい。
【００３１】
これらの貝殻は、粉砕して貝殻粉末（或いは粒状物）とし、８００℃〜１５００℃で、より好ましくは８５０℃〜１２００℃で、例えば炭酸ガスを導入しながら焼成する。焼成は空気中で行ってもよいし、窒素等の不活性ガス雰囲気下で行なってもよい。焼成時間は焼成温度等によって適宜設定されるが、通常、雰囲気温度が所定の焼成温度に到達した後、１０〜１２０分、好ましくは１５〜９０分である。こうした焼成処理により、不要な有機物を熱分解によって除去する。
【００３２】
焼成後、水和させて水酸化カルシウム主体の粉末を得る。焼成又は水和の過程で、必要に応じてさらに粉砕を行い、最終的には平均粒径０．１〜５００μｍ、好ましくは０．５〜１００μｍ、より好ましくは０．５〜４０μｍ、最も好ましくは０．５〜１０μｍの微粉末とする。微粒子の粒径をより細かくすることにより、基材に塗布する際、均一に分散させることができ、塗膜をムラなく付与することができる。
【００３３】
卵殻を用いた場合の水酸化カルシウム粉末の製造プロセスも、上記に示した貝殻を主原料として用いた場合の製造プロセスとほぼ同様である。但し、卵殻の場合は前述の貝殻の場合と異なり、殻の厚みが非常に薄く質量も小さいため、焼成温度を低く設定し、また焼成時間も短く設定する。本実施例において主原料として卵殻を用いた場合は、焼成温度を摂氏９００度程度にし、焼成時間は５〜１０分間程度（好適には６分間程度）とすることが望ましい。
【００３４】
また、卵殻の場合は貝殻と異なり原材料に含まれる不純物が少ないため、前述の貝殻の場合に比較して、ほぼ純粋な水酸化カルシウムを得ることが可能となる。なお、焼成後における微粉砕工程や、粉砕粒径などの各種のパラメータに関しては、前述した貝殻の場合の製造プロセスと同様である。
【００３５】
上記のように、本実施形態に係る塗料組成物は、発火性の高いナノカーボンを含有しているが、カルシウム粉末を含有しているため発火性が抑えられている。また、カルシウム粉末として、貝殻由来、特にホタテ貝の貝殻由来の水酸化カルシウムは、強アルカリ成分であり、殺菌・消臭・酸化防止効果を示し、防虫・抗菌・除菌にも効果がある。
【００３６】
（その他成分）
塗料組成物は、シリコン微粒子、ナノカーボン粉末及びカルシウム粉末以外に、従来公知の塗料が含有する、バインダや水（溶媒）など、その他成分を含有する。
【００３７】
バインダは、塗料組成物中に各成分を保持しつつ、塗料組成物に接着力を付与する機能を有する。塗料組成物にバインダを添加することで、塗布対象の基材との密着性を高めることができる。これにより、基材から塗料組成物の塗膜を剥がれにくくすることができる。また、塗料組成物にバインダを添加することで、基材表面に直接塗料組成物を塗布することができる。これにより、基材への下塗りを不要とすることができる。本実施形態に係る塗料組成物に用いるバインダは、例えば、アクリル系樹脂、シリコン系樹脂、ポリエステル系樹脂、ポリオレフィン系樹脂、フッ素樹脂、エマルジョン樹脂などである。
【００３８】
また、水（溶媒）は、各成分を塗料組成物中に分散させる分散媒としての役割を果たす。
なお、本実施形態に係る塗料組成物は、バインダや水などを含有する市販の合成樹脂塗料に、シリコン微粒子、ナノカーボン粉末及びカルシウム粉末を添加することで得ることが可能である。
【００３９】
＜建築資材＞
本実施形態に係る建築資材は、基材２０と、該基材２０の上に塗布された機能性層３０と、を備える。機能性層３０は、シリコン微粒子と、ナノカーボン粉末と、カルシウム粉末と、を含有する。ここで、機能性層３０は、上述した本実施形態に係る塗料組成物の塗膜であると好適である。
【００４０】
図２に示すように、基材２０は、内側表面２０ａと、内側表面２０ａとは反対側の外側表面２０ｂと、を有している。基材２０の内側表面２０ａ側は、室内側（冷暖房を行う側）に配置される。機能性層３０（塗膜）は、基材２０の内側表面２０ａに形成されている。機能性層３０が基材２０の内側表面２０ａの上に形成されていることで、冷暖房機器から伝わった冷気や暖気が機能性層３０を介して効率的に伝導される。
【００４１】
本実施形態に係る建築資材としては、建物に用いられる壁材、壁紙、ボード材、窓ガラス、ダクト、ドアや、冷凍倉庫などの保温施設に用いられる保温用資材、保温用構造物などが例示されるが、これらに限定されるものではない。
【００４２】
本実施形態に係る塗料組成物を、例えば、市販の建築資材の内側表面（室内側の表面）に塗布すると、保温性を有する塗膜（つまり、機能性層３０）が形成される。これにより、冷暖房装置からの冷気や暖気を、塗膜を通じて室内へ伝達することができ、室内をより効率的に冷却したり、暖めたりすることができる。そのため、住居の室内における冷暖房や、冷凍倉庫の庫内の冷却に要する電力等のエネルギー消費を抑制することができる。
【００４３】
本実施形態に係る建築資材の基材２０（換言すると、本実施形態に係る塗料組成物料の塗布対象）を形成する材料は特に限定されないが、例えば、硬化したセメントや石膏、ベニア板や合板などの木材、ガラス、プラスチックなどの樹脂、壁紙、金属（例えば、アルミニウム板、銅板など）などが挙げられる。通常、基材２０は、機能性層３０よりも熱伝導率の低い材料で形成されている。これにより、機能性層３０側から基材２０側へと冷気や暖気が逃げることを抑制することができる。
【００４４】
以上のような本実施形態に係る建築資材及び該建築資材を備える建物によれば、シリコン微粒子及びナノカーボン粉末の良好な熱伝導性によって冷暖房の効率を向上させることが可能であり、かつ、カルシウム粉末を含有していることで発火性が抑えられている。
【００４５】
＜保温方法及びエネルギー消費抑制方法＞
本実施形態に係る保温方法及びエネルギー消費抑制方法は、上述した本実施形態に係る塗料組成物を基材２０に塗布することを特徴とする方法である。基材２０としては、建物に用いられる壁材、壁紙、ボード材、窓ガラス、ダクト、ドア、家具や、冷凍倉庫などの保温施設に保温用資材、保温用構造物などが例示されるが、これらに限定されるものではない。
【００４６】
基材２０に対して塗料組成物を塗布する際には、室内側（冷暖房を行う側）に配置される基材２０の内側表面２０ａに付着した埃、油脂などの汚れを除去し、表面を乾燥させることが好ましい。これにより、乾燥後の塗膜（機能性層３０）を基材２０の上から剥がれにくくすることができる。
【００４７】
基材２０の内側表面２０ａに塗布された塗料組成物は、時間の経過とともに乾燥し、塗料中に含まれる水分が蒸発するとともに、その他の溶媒は揮発する。そして、塗料組成物中に含まれるバインダ成分が硬化し、塗膜（機能性層３０）が形成される。なお、基材２０に塗布した塗料組成物を乾燥させる際には、自然乾燥させてもよいし、ヒータなどで塗布表面を加熱して乾燥させてもよい。加熱乾燥させることで、より短時間で塗膜（機能性層３０）を形成することができる。
【００４８】
なお、機能性層３０を基材２０（壁Ｋ及び壁紙１０などの建築資材）の上に事前に形成しておくことが可能であるが、既に施工済みの基材２０（壁Ｋ及び壁紙１０などの建築資材）の上に、機能性層３０を事後的に塗布するなどして形成することも可能である。
【００４９】
本実施形態に係る保温方法によれば、冷暖房の効率を向上させるとともに温度を一定に保つことが可能となる。また、本実施形態に係るエネルギー消費抑制方法によれば、冷暖房の効率を向上させることで必要なエネルギーの消費を抑制することが可能となる。このとき、塗料組成物がカルシウム粉末を含有していることで、発火性が抑えられている。
【００５０】
＜実施例＞
以下、具体的実施例に基づいて本発明を具体的に説明するが、本発明はこれらに限定されるものではない。
【００５１】
＜試験１：熱伝導率の測定＞
テラヘルツ鉱石の粉末、及びテラヘルツ鉱石の粉末とナノカーボン粉末の混合物について、ホットディスク法による熱伝導率の測定を行った。試料（アクリル板）の寸法は、（幅）４４ｍｍ、（長さ）６１ｍｍ、（厚さ）１５．５ｍｍであった。試験機は、熱物性測定装置（ＴＰＡ−５０１、京都電子工業株式会社製）を用いた。使用したセンサは、型式Ｃ５４６５（測定範囲：０１〜２０Ｗ／ｍＫ）であった。
【００５２】
試験の結果、アクリル板（テラヘルツ鉱石の粉末）の熱伝導率は０．２５Ｗ／ｍＫであり、アクリル板（テラヘルツ鉱石の粉末＋ナノカーボン粉末）の熱伝導率は０．４６Ｗ／ｍＫであった。テラヘルツ鉱石の粉末にナノカーボン粉末を混合することで、熱伝導率が大幅に向上することがわかったが、ナノカーボン粉末を添加した場合、発火性が高くなるという課題があることが判明した。以下において示すように、本発明者は、鋭意工夫することで、カルシウム粉末を用いることで、発火性を抑えることが可能となることを見出した。
【００５３】
＜試験２：暖房効率の測定＞
１０Ｌの合成樹脂塗料（ニッペホームプロダクツ製、シリコン配合のアクリル系樹脂含有）に、４ｋｇのテラヘルツ鉱石の粉末を配合した。テラヘルツ鉱石の粉末を配合した塗料に、さらに、カーボンナノチューブを配合し、熱伝導性を向上させた。そして、建築資材（壁材）として利用することから、発火性を抑えるために、ホタテ貝の貝殻に由来する水酸化カルシウムを含有するカルシウム粉末（ＷＭ株式会社製、製品名：スカロープレミアム）を添加し、塗料組成物を調製した。
【００５４】
この塗料組成物を用い、同容量の部屋（１２畳、クロス貼り）において、一方の部屋（Ａ室）には、床面以外の壁（４面）、天井に塗膜を形成した。他方の部屋（Ｂ室）には、塗膜を形成しなかった。同型のエアコンディショナー（ＴＯＳＨＩＢＡ  ＲＡＳ−２２５６Ｄ）を各部屋に設置し、設定温度３０℃で作動させた。結果を図３に示す。
【００５５】
図３に示すように、塗料組成物を塗布したＡ室では２４時間の消費電力が４．７ｋＷｈであるのに対して、塗料組成物を塗布していないＢ室では２４時間の消費電力が１２．３ｋＷｈとＡ室の約２．６倍であった。換言すると、塗料組成物を室内に塗膜として塗布することで、約６２％消費電力を削減できることがわかった。これをＣＯ２排出係数（東京電力使用、０．４５５ｋｇ−ＣＯ２／ｋＷｈ）を用いて換算すると、３．４７ｋｇのＣＯ２削減に相当する。つまり、１ヶ月で約１０４ｋｇ、１年で約１２５０ｋｇのＣＯ２を削減することが可能である。
【００５６】
（まとめ）
以上のように本実施形態に係る塗料組成物、建築資材及び建物では、シリコン微粒子及びナノカーボン粉末の良好な熱伝導性によって冷暖房の効率を向上させることが可能である。また、カルシウム粉末を含有していることで発火性が抑えられている（防炎）。さらに、カルシウム粉末を含有していることによって室内の環境を良好に保つことが可能な抗菌性能も発揮する。
また、本実施形態に係る保温方法によれば、冷暖房の効率を向上させるとともに温度を一定に保つことが可能となる。
また、本実施形態に係るエネルギー消費抑制方法によれば、冷暖房の効率を向上させることで必要なエネルギーの消費を抑制することが可能となり、二酸化炭素の排出量も削減できる。
【符号の説明】
【００５７】
Ｋ  壁（建築資材）
１０  壁紙（建築資材）
２０  基材
２０ａ  内側表面
２０ｂ  外側表面
３０  機能性層（塗膜）
【要約】      （修正有）【課題】冷暖房の効率を向上させることが可能な保温性能を備える塗料組成物及び建築資材を提供する。【解決手段】シリコン微粒子と、ナノカーボン粉末と、カルシウム粉末と、を含有することを特徴とする塗料組成物。また、基材２０と、該基材２０の上に塗布された機能性層３０と、を備え、該機能性層３０は、シリコン微粒子と、ナノカーボン粉末と、カルシウム粉末と、を含有することを特徴とする建築資材である。このとき、機能性層３０が、塗料組成物の塗膜であると好適である。【選択図】図２【図１】
0006701424.tif 000002
【図２】
0006701424.tif 000003
【図３】
0006701424.tif 000004